КЕРАМИЧЕСКАЯ МАССА ДЛЯ ИЗГОТОВЛЕНИЯ ФАСАДНОЙ ПЛИТКИ
CERAMIC MIXTURE USED TO MAKE FRONT TILES

Изобретение относится к области технологии силикатов и касается составов керамических масс, которые могут быть использованы для изготовления фасадной плитки.
Известна керамическая масса, содержащая, мас.%: глина 40,0-48,0; стеклобой 8,0-12,0; кварцевый песок 5,0-10,0; гранитные отсевы 28,0-35,0 [1].
Задача изобретения состоит в повышении водостойкости плитки, полученной из керамической массы.
Технический результат достигается тем, что в керамической массе для изготовления фасадной плитки, включающей глину, стеклобой, кварцевый песок, гранитные отсевы, компоненты находятся при следующем соотношении, мас.%: глина 20,0-25,0; стеклобой 25,0-30,0; кварцевый песок 25,0-30,0; гранитные отсевы 20,0-25,0.
В таблице приведены составы керамической массы.
Таблица.
Компоненты
Состав, мас.%:
1
2
3
Глина
25,0
22,5
20,0
Стеклобой
25,0
27,5
30,0
Кварцевый песок
25,0
27,5
30,0
Гранитные отсевы
25,0
22,5
20,0
Коэффициент размягчения
~0,8
~0,8
~0,8
2
2
3
2
3
3
Для приготовления керамической массы могут быть использованы глины следующего химического состава, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32. Возможно использование боя любых силикатных стекол (тарного, листового, медицинского и др.).
Компоненты дозируют в требуемых количествах. В шаровые мельницы загружают глину, стеклобой (в данном примере - бой медицинского стекла), кварцевый песок, гранитные отсевы и проводят измельчение каждого из компонентов по отдельности до остатка 3-4% на сите 008. Затем компоненты смешивают, полученную массу увлажняют до 20-25% (в данном примере до 21%) и формуют из нее пластическим способом фасадную плитку. Плитку сушат до влажности 1-8% (в данном примере 5%), наносят на ее поверхность слой глазури и обжигают в интервале температур 900-1050°С (в данном примере 985°С).
Источники информации
1. SU 1544749, С04В 33/00, 1990.